ТЕПЛОЗВУКОИЗОЛЯЦИОННЫЙ МАТЕРИАЛ

3
Полезная модель относится к производству экологически чистых материалов из стеклянных волокон, используемых в качестве теплозвукоизоляционных материалов в гражданском и промышленном строительстве, обладающих пылезащитными свойствами для стекловолокнистых материалов. Согласно ГОСТ 23499-2009, материалы и изделия звукоизоляционные и звукопоглощающие строительные, п.6.1.1., акустические материалы и изделия, применяемые внутри помещений не должны выделять в окружающую среду вредные вещества. Для этого предусмотрены защитные продуваемые и не продуваемые оболочки. Так предельно допустимая концентрация пыли стеклянного волокна составляет 4 мг/м. Известен патент на полезную модель №186823, непылящий тепло- и шумоизолирующий материал, от 19.07.2018, мпк Е04В 1/90. Данный материал относится к производству экологически чистых материалов из минерального или стеклянного волокна. Непылящий тепло-и шумоизолирующий материал содержит наполнитель из стеклянного волокна, заключенный в герметичную оболочку из нетканого полипропилена. Наполнитель и нетканый полипропилен скреплены между собой по площади точечной прошивкой в виде круговых точечных швов. Наличие прошивки не исключает выделение стеклянной пыли в отверстиях швов. Известен патент на полезную модель №178153 от 27.04.2017, лента термозвукоизолирующая, мпк Е04В 1/90. Лента выполнена из базальтового или стеклянного волокна обладающая пылезащитными свойствами волокнистых материалов. Полотно из стеклянного или базальтового волокна заключено в двухстороннюю оболочку из нетканого полипропилена, при этом кромки верхней и нижней частей оболочки по периметру сварены между собой. Изготовление данного материала ограничено шириной(100-300)мм.
2
Так как полотно и оболочка не скреплены между собой, то при монтаже и транспортировке материалов больших размеров произойдет их взаимное перемещение и сбивание в комки нетканого полипропилена. Наиболее близким по техническому решению и достигаемому результату является патент на полезную модель №84774, мпк В28В 1/52, теплозвукоизолирующий материал, от 03.02.2009. Материал выполнен в виде ленты, свернутой в рулон, содержащий наполнитель в виде стекловолокнистого прошивного полотна или иглопробивного стеклохолста и оболочку из нетканого полипропилена. Наполнитель и оболочка прошиты совместно в продольном и поперечном направлениях. Материал дополнительно снабжен поперечными монтажными лентами. Из-за наличия большого количества отверстий в оболочке и наполнителе происходит выделение пыли стеклянного волокна в окружающую среду, а также наматывание волокна на сверло при монтаже. Решаемая техническая задача - создание непылящего теплозвукоизоляционного материала с повышенной защитой окружающей среды от выделения в нее пыли от стеклянных и минеральных волокон. Решаемая задача в теплозвукоизоляционном материале, выполненном в виде ленты, свернутой в рулон, содержащим наполнитель из стеклянного волокна, заключенный в герметичную оболочку из нетканого полипропилена, которые скреплены между собой достигается тем, что в многослойном теплозвукоизоляционном материале адгезивом соединены между собой слои стеклянного волокна и оболочка из нетканого полипропилена с наружной поверхностью наполнителя. На фиг. 1 представлен теплозвукоизоляционный материал в рулоне; на фиг. 2 - общий вид теплозвукоизоляционного материала. Теплозвукоизоляционный материл содержит слои стеклянного волокна 1, соединенные между собой адгезивом 2, находящимся в герметичной оболочке 3 из нетканого полипропилена (фиг. 2). При изготовлении опытных партий теплозвукоизоляционного материала использовалось полотно стеклянное холстопробивное марки ИПС-Т-1000, толщиной 6 мм и марки ИПС-Т-2300, толщиной 12 мм (ТУ 6-48-135-97).Оболочка 2 изготавливалась из нетканого полипропилена плотностью 80-100 г/м. В качестве адгезива применяли акриловый клей. Изготовление теплозвукоизоляционного материала производили в следующей последовательности выполнения технологических операций: раскрой стеклянного полотна и нетканого полипропилена; нанесение клея на склеиваемые заготовки (одностороннее); прикатка склеиваемых слоев из стеклянного волокна и оболочки; сворачивание в рулон и упаковка в полиэтиленовый пакет (фиг. 1). Изготовленный теплозвукоизоляционный материал имел следующий размеры; длина 5000 мм и 10000 мм, ширина 1500 мм, толщина (6-30)мм. Основные характеристики материала толщиной 14 мм: коэффициент теплопроводности 0,388 Вт/м.С°; коэффициент звукопоглощения в диапазоне частот 500-8000 Гц 0,22-0,87, а виброизолирующая способность в диапазоне 60-4000 Гц 29-30 дБ. Теплозвукоизоляционный материал обладает 100% защитой от выделения стеклянной пыли из-за исключения прошивки оболочки и слоев из стеклянного волокна и наличия пленки адгезива. Процесс изготовления материала отличается простотой исполнения и не требует сложного оборудования. Теплозвукоизоляционный материл найдет применение в строительстве при монтаже теплых полов, звукоизоляции подвесных потолков, внутриквартирных перегородок и других.